(57)【要約】【課題】環境負荷を低減させ、遮光性、高剛性、耐破断性、収縮特性、厚み方向の強度に優れた熱収縮性フィルム、並びにこの熱収縮性フィルムを用いた成形品、熱収縮性ラベル、及びこの成形品を用いた、又はこのラベルを装着した容器を提供する。【解決手段】主成分としてポリ乳酸系樹脂（Ａ）を含むフィルムを少なくとも一方向に延伸してなり、延伸後の空隙率が５％以上２４％未満であり、さらに、波長２３０ｎｍ以上８００ｎｍ以下の範囲における光線透過率を４０％以下とし、かつ８０℃温水中に１０秒間浸漬したときの主収縮方向の収縮率を２０％以上とする。【選択図】なし【特許請求の範囲】
【請求項１】
主成分としてのポリ乳酸系樹脂（Ａ）、並びにその他の成分として前記ポリ乳酸系樹脂（Ａ）に非相溶な熱可塑性樹脂（Ｂ）、及び充填剤（Ｃ）を含有するフィルムを、少なくとも１方向に延伸してなり、
延伸後の空隙率が５％以上２４％未満であり、さらに、
波長２３０ｎｍ以上３８０ｎｍ未満の範囲における平均光線透過率が２０％以下、波長３８０ｎｍ以上８００ｎｍ以下の範囲における平均光線透過率が４０％以下であり、
かつ８０℃の温水中に１０秒間浸したときの主収縮方向の収縮率が２０％以上である熱収縮性フィルム。
【請求項２】
前記ポリ乳酸系樹脂（Ａ）以外の脂肪族ポリエステル、芳香族−脂肪族ポリエステル、ジオールとジカルボン酸と乳酸系樹脂との共重合体、コアシェル構造型ゴム、エチレン−酢酸ビニル共重合体、エチレン−アクリル酸エチル共重合体、エチレン−（メタ）アクリル酸共重合体、エチレン−（メタ）アクリル酸メチル共重合体、及びスチレン系エラストマーからなる群から選ばれる少なくとも１種の軟質成分（Ｄ）をさらに含有する請求項１に記載の熱収縮性フィルム。
【請求項３】
前記充填剤（Ｃ）が炭酸カルシウム、硫酸バリウム、酸化チタン及び酸化亜鉛からなる群から選ばれる少なくとも１種である請求項１又は２に記載の熱収縮フィルム。
【請求項４】
前記充填剤（Ｃ）が酸化チタンであり、波長２３０ｎｍ以上３８０ｎｍ未満の範囲における平均光線透過率が２％以下、波長３８０ｎｍ以上８００ｎｍ以下の範囲における平均光線透過率が４０％以下である、請求項３に記載の熱収縮フィルム。
【請求項５】
請求項１〜４に記載の熱収縮フィルムを少なくとも１層有する熱収縮性積層フィルム。
【請求項６】
請求項１〜４のいずれかに記載の熱収縮フィルム又は請求項５に記載の熱収縮性積層フィルムを用いてなる成形品。
【請求項７】
請求項１〜４のいずれかに記載の熱収縮フィルム又は請求項５に記載の熱収縮性積層フィルムを用いてなる熱収縮性ラベル。
【請求項８】
請求項６に記載の成形品を用いた、又は請求項７に記載の熱収縮性ラベルを装着してなる容器。
【発明の詳細な説明】
【技術分野】
【０００１】
本発明は、熱収縮性フィルム、並びにこの熱収縮性フィルムを用いた成形品、熱収縮性ラベル、及びこの成形品を用いた、又はこのラベルを装着した容器に関する。より詳しくは、本発明は、環境負荷を低減し、遮光性、高剛性、耐破断性、収縮特性、厚み方向の強度に優れた熱収縮性フィルム、並びにこの熱収縮性フィルムを用いた成形品、熱収縮性ラベル、及びこの成形品を用いた、又はこのラベルを装着した容器に関する。
【背景技術】
【０００２】
容器などの包装用途、結束用途として、熱収縮性フィルムが用いられている。従来、この熱収縮性フィルムの原料としては、主としてポリ塩化ビニル、ポリスチレン、ポリエステルなどが用いられてきた。
【０００３】
これらは、いずれも石油資源を原料として使用しているため、継続的に使用していく上では石油資源の枯渇問題、使用後の燃焼時に有害なガスが発生する問題、燃焼カロリーが高すぎるため燃焼炉を傷め、炉の寿命を縮める問題等を抱えている。
【０００４】
これらの問題を解決する材料として、植物由来であり、かつ工業的に生産が可能なポリ乳酸が注目されている。すなわち、ポリ乳酸は、トウモロコシなどのバイオマスを原料とするため、持続可能型社会を目指す上で好適であり、また、燃焼時に有害ガスを発生せず、燃焼カロリーが低いため燃焼炉を傷めることもないため、環境負荷も少ない。
【０００５】
しかし、熱収縮性ラベルの材料としてポリ乳酸を使用した場合、剛性が高く、低温収縮性に優れ、かつ自然収縮が少ないという特徴を有する反面、耐破断性に問題があり、ポリ乳酸単独では高品質な熱収縮性ラベルを作製することは困難であった。
【０００６】
このポリ乳酸の耐破断性を改良するため、ポリ乳酸に相溶する軟質成分を添加した熱収縮性フィルムも提案されている（特許文献１参照）。このフィルムは、軟質成分を添加することにより耐破断性の問題をある程度改善しているが、剛性が低下し、自然収縮が大きくなるという問題があった。また、ポリ乳酸系熱収縮フィルムの収縮仕上がりを調整するために、ポリ乳酸の異性体比率を調整した熱収縮性フィルムも提案されているが（特許文献２参照）、熱収縮性フィルムとして剛性、収縮特性を十分に満たすものではなかった。
【０００７】
一方、最近、容器の内容物を紫外線や可視光線から保護する目的で、遮光性機能を有する熱収縮性ラベルが多く用いられるようになり、それに伴い、遮光性を付与した芳香族ポリエステル系収縮ラベルが多く提案されている（特許文献３、４参照）。また、ポリエステル系樹脂に非相溶樹脂を添加後、延伸して空孔を形成し、遮光性機能を付与する熱収縮性フィルムも開発されている（特許文献５参照）。しかし、これらの熱収縮性フィルムは、いずれも石油由来の樹脂である芳香族ポリエステルを使用しているため、環境負荷という問題がある上、ポリ乳酸系樹脂と比べて延伸成形時に空孔を形成し難いという欠点があった。
【０００８】
上記課題を解決する目的で、ポリ乳酸に非相溶樹脂を混合した熱収縮性空孔フィルムが提案されている（特許文献６、７参照）。しかしながら、このフィルムは十分な空孔を形成できるが、十分な遮光性機能を有するものではない。さらに含有する空孔、もしくはポリエステル系樹脂と非相溶樹脂との界面の影響により、フィルムの厚み方向における強度が低下し、凝集破壊しやすくなるという物性面での問題があった。
【特許文献１】特開２００３−１１９３６７号公報
【特許文献２】特開２００１−０１１２１４号公報
【特許文献３】特開２００３−２３６９３０号公報
【特許文献４】特開２００４−１１４４９８号公報
【特許文献５】特開２００３−３２１５６２号公報
【特許文献６】特開２００６−４５２９６号公報
【特許文献７】特開２００６−１１７７７５号公報
【発明の開示】
【発明が解決しようとする課題】
【０００９】
本発明は上述した課題に鑑みてなされたものであり、本発明の課題は、植物由来であるポリ乳酸系樹脂を用いて、環境負荷を低減し、かつ遮光性機能を有し、高剛性、耐破断性、収縮特性、及び、厚み方向の強度に優れた熱収縮性フィルムを提供することにある。
【００１０】
本発明のもう１つの課題は、収縮包装、収縮結束包装や収縮ラベル等の用途に適した前記フィルムを用いた熱収縮ラベル、成形品及び容器を提供することにある。
【課題を解決するための手段】
【００１１】
本発明者は、上記課題を解決すべく、ポリ乳酸系樹脂を用いた熱収縮性フィルムにつき鋭意検討した結果、環境負荷が少なく、十分な遮光性機能を発揮し、高剛性、耐破断性、収縮特性、及び、強度に優れた熱収縮性フィルムを得ることに成功し、本発明を完成するに至った。
【００１２】
すなわち本発明の課題は、主成分としてのポリ乳酸系樹脂（Ａ）、並びにその他の成分としてポリ乳酸系樹脂（Ａ）に非相溶な熱可塑性樹脂（Ｂ）、及び充填剤（Ｃ）を含有するフィルムを、少なくとも１方向に延伸してなり、延伸後の空隙率が５％以上２４％未満であり、さらに波長２３０ｎｍ以上３８０ｎｍ未満の範囲における平均光線透過率が２０％以下、３８０ｎｍ以上８００ｎｍ以下の範囲における平均光線透過率が４０％以下であり、かつ８０℃の温水中に１０秒間浸したときの主収縮方向の収縮率が２０％以上である熱収縮性フィルム、により達成される。
【００１３】
ここに、「主成分としてのＸ」とは、各層を構成する樹脂の作用・効果を妨げない範囲で、Ｘ以外に他の成分を含むことを許容する趣旨である。さらに、この用語は、具体的な含有率を制限するものではないが、Ｘは構成成分全体の３５質量％以上、好ましくは４５質量％以上、さらに好ましくは５５質量％以上を占める成分である。
【００１４】
本発明の熱収縮性フィルムは、ポリ乳酸系樹脂（Ａ）以外の脂肪族ポリエステル、芳香族脂肪族ポリエステル、ジオールとジカルボン酸と乳酸系樹脂との共重合体、コアシェル構造型ゴム、エチレン−酢酸ビニル共重合体、エチレン−アクリル酸エチル共重合体、エチレン−（メタ）アクリル酸共重合体、エチレン−（メタ）アクリル酸メチル共重合体、及びスチレン系エラストマーからなる群から選ばれる少なくとも１種の軟質成分（Ｄ）をさらに含有することができる。
【００１５】
本発明の熱収縮性フィルムにおいて、充填剤（Ｃ）は炭酸カルシウム、硫酸バリウム、酸化チタン及び酸化亜鉛からなる群から選ばれる少なくとも１種であることが好ましい。
【００１６】
本発明の熱収縮性フィルムにおいて、充填剤（Ｃ）が酸化チタンであり、波長２３０ｎｍ以上３８０ｎｍ未満の範囲における平均光線透過率が２％以下、３８０ｎｍ以上８００ｎｍ以下の範囲における平均光線透過率が４０％以下であることが好ましい。
【００１７】
本発明の熱収縮性フィルムは、上記熱収縮性フィルムを少なくとも１層有する熱収縮性積層フィルムとすることができる。
【００１８】
本発明のもう一つの課題は、本発明の熱収縮性フィルムを用いてなる成形品、熱収縮性ラベル、該成形品又はラベルを装着してなる容器により達成される。
【発明の効果】
【００１９】
本発明によれば、十分な遮光機能を発揮し、さらに高剛性、耐破断性、収縮特性、強度に優れる熱収縮フィルムを提供できる。また、本発明では乳酸系樹脂組成物を主成分として使用するため、バイオマスの使用を促し、持続的循環型社会を構築する上で有用である。
【００２０】
さらに本発明によれば、優れた収縮仕上がり性と遮光性とを有する収縮包装、収縮結束包装や収縮ラベル等の用途に適した成形品、熱収縮性ラベルを提供することができる。さらに、本発明によれば、装着物の形状に関わらず所望の位置に密着固定することができ、皺、アバタの発生、収縮不十分などの異常がなく、かつ遮光性のある綺麗な外観を呈した成形品又は熱収縮性ラベルを装着した容器を提供できる。
【発明を実施するための最良の形態】
【００２１】
以下、本発明の熱収縮性フィルム、成形品、熱収縮性ラベル、及びこの成形品又は熱収縮性ラベルを装着した容器（以下、それぞれを「本発明のフィルム」、「本発明の成形品」、「本発明のラベル」及び「本発明の容器」ともいう。）について詳細に説明する。
【００２２】
［熱収縮性フィルム］
本発明のフィルムは、主成分としてポリ乳酸系樹脂（Ａ）を含有する。
【００２３】
＜ポリ乳酸系樹脂（Ａ）＞
本発明で使用されるポリ乳酸系樹脂（Ａ）は、Ｄ−乳酸又はL−乳酸の単独重合体、又はそれらの共重合体であり、具体的には構造単位がＤ−乳酸であるポリ（Ｄ−乳酸）、構造単位がＬ−乳酸であるポリ（Ｌ−乳酸）、さらにはＬ−乳酸とＤ−乳酸の共重合体であるポリ（ＤＬ−乳酸）があり、またＤ−乳酸とＬ−乳酸との共重合比の異なる複数の上記共重合体の混合物も含まれる。
【００２４】
上記Ｌ−乳酸とＤ−乳酸の共重合体は、Ｄ−乳酸とＬ−乳酸の共重合比（以下「Ｄ／Ｌ比」と略する。）が３／９７〜１５／８５、又は８５／１５〜９７／３であることが好ましく、４／９６〜１３／８７、又は８７／１３〜９６／４であることがより好ましく、５／９５〜１０／９０、又は９０／１０〜９５／５であることがさらに好ましい。
【００２５】
Ｄ−乳酸の共重合比が９７より高い、又は３未満の場合は、非常に高い結晶性を示し、融点が高く、耐熱性及び機械的物性に優れる傾向がある。しかしながら、熱収縮性フィルムとして使用する場合は、通常印刷及び溶剤を用いた製袋工程が伴うため、印刷適性及び溶剤シール性を向上させるために構成材料自体の結晶性を適度に下げることが必要となる。また、結晶性が過度に高い場合、延伸時に配向結晶化が進行し、加熱時のフィルム収縮特性が低下する傾向がある。さらに、延伸条件を調整することによって結晶化を抑えたフィルムとしても、熱収縮時に加熱により結晶化が収縮より先に進行してしまいその結果、収縮ムラや収縮不足を生じてしまう傾向がある。一方、Ｄ−乳酸の共重合比が８５未満、又は１５より高い場合は、結晶性がほぼ完全になくなってしまうため、その結果加熱収縮後にラベル同士がぶつかった場合に熱にて融着してしまうなどのトラブルが発生しやすくなる。また、延伸に伴う空孔の形成が起こりづらくなるという傾向もある。そこで、上記の範囲にポリ乳酸樹脂のＤ−乳酸とＬ−乳酸との構成比を調整することにより、このような問題を生じない収縮特性の優れた熱収縮性フィルムを得ることが可能となる。
【００２６】
本発明のフィルムはＤ／Ｌ比の異なるポリ乳酸系樹脂をブレンドすることも可能であり、かつ、ブレンドした方がポリ乳酸系樹脂のＤ／Ｌ比をより容易に調整できるので、より好ましい。この場合には、複数の乳酸系重合体のＤ／Ｌ比を、平均した値が、上記範囲内に入るようにすればよい。使用用途に合わせて、Ｄ／Ｌ比の異なるポリ乳酸系樹脂を二種以上ブレンドし、結晶性を調整することにより、耐熱性と熱収縮特性のバランスをとり、更に空孔形成が良好であるフィルムを得ることが可能となる。
【００２７】
また、上記ポリ乳酸系樹脂（Ａ）は、この効果を損なわない範囲において、乳酸と、α-ヒドロキシカルボン酸や脂肪族ジオール、脂肪族ジカルボン酸との共重合体であってもよい。
【００２８】
上記α-ヒドロキシカルボン酸単位としては、グリコール酸、３−ヒドロキシ酪酸、４−ヒドロキシ酪酸、２−ヒドロキシｎ−酪酸、２−ヒドロキシ−３，３−ジメチル酪酸、２−ヒドロキシ−３−メチル酪酸、２−メチル酪酸、２−ヒドロキシカプロン酸等の２官能脂肪族ヒドロキシカルボン酸やカプロラクトン、ブチロラクトン、バレロラクトン等のラクトン類が挙げられる。
【００２９】
また、上記ジオール単位としては、エチレングリコール、１，４−ブタンジオール、１，４−シクロヘキサンジメタノール等が挙げられる。また、前記ジカルボン酸単位としては、例えば、コハク酸、アジピン酸、スペリン酸、セバシン酸及びドデカン二酸等が挙げられる。
【００３０】
乳酸と、α-ヒドロキシカルボン酸等との共重合体における共重合比は特に固定されないが、乳酸の占める割合が高いほど、石油資源の消費が少ないため好ましく、また後述するビカット軟化点の範囲を超えない程度の割合で共重合すると好ましい。具体的には、乳酸とα-ヒドロキシカルボン酸、脂肪族ジオール、又は脂肪族ジカルボン酸の共重合比は乳酸：α-ヒドロキシカルボン酸、脂肪族ジオール、又は脂肪族ジカルボン酸＝９５：５〜１０：９０、好ましくは９０：１０〜２０：８０、さらに好ましくは８０：２０〜３０：７０である。共重合比が上記範囲内であれば、剛性、透明性、耐衝撃性などの物性バランスの良好なフィルムを得ることができる。
【００３１】
ポリ乳酸系樹脂（Ａ）の重量（質量）平均分子量は、２０，０００以上、好ましくは４０，０００以上、さらに好ましくは６０，０００以上である。重量（質量）平均分子量の上限は、４００，０００以下、好ましくは３５０，０００以下、さらに好ましくは３００，０００以下である。重量（質量）平均分子量が２０，０００以上であれば、適度な樹脂凝集力が得られ、フィルムの強伸度が不足したり、脆化したりすることを抑えることができる。一方、重量（質量）平均分子量が４００，０００以下であれば、溶融粘度を下げることができ、製造、生産性向上の観点からは好ましい。
【００３２】
ポリ乳酸系樹脂（Ａ）の製造方法としては、縮合重合法、開環重合法など、公知の方法を採用することが可能である。例えば縮合重合法であれば、Ｄ−乳酸、Ｌ−乳酸、又は、これらの混合物を直接脱水縮合重合して任意の組成を有するポリ乳酸系樹脂（Ａ）を得ることができる。また、開環重合法では、乳酸の環状２量体であるラクチドを、必要に応じて重合調整剤などを用いながら、所定の触媒の存在下で開環重合することにより任意の組成を有するポリ乳酸系樹脂（Ａ）を得ることができる。上記ラクチドには、Ｌ−乳酸の二量体であるＤＬ−ラクチドがあり、これらを必要に応じて混合して重合することにより、任意の組成、結晶性を有するポリ乳酸系樹脂（Ａ）を得ることができる。さらには、分子量増大を目的として少量の鎖延長剤、例えば、ジイソシアネート化合物、ジエポキシ化合物、酸無水物、酸クロライドなどを使用しても構わない。
【００３３】
ポリ乳酸系樹脂（Ａ）のビカット軟化点は、５０℃以上、好ましくは５５℃以上であり、９５℃以下、好ましくは８５℃以下であることが望ましい。ポリ乳酸系樹脂（Ａ）のビカット軟化点が５０℃以上であれば、得られる熱収縮性フィルムを常温よりやや高い温度、例えば夏場に放置しておいても、自然収縮を抑制できる。またポリ乳酸系樹脂（Ａ）のビカット軟化点が９５℃以下であれば、フィルムの延伸時に低温延伸を実現可能となり、得られるフィルムに良好な収縮特性を与えることができる。
【００３４】
ポリ乳酸系樹脂（Ａ）の市販品としては、例えば、「ＮａｔｕｒｅＷｏｒｋｓ」（Ｎａｔｕｒｅ Ｗｏｒｋｓ ＬＬＣ社製）、「ＬＡＣＥＡ」（三井化学（株）製）などが挙げられる。
【００３５】
本発明のフィルムは、上記ポリ乳酸系樹脂（Ａ）以外にさらにポリ乳酸系樹脂（Ａ）と非相溶の熱可塑性樹脂（Ｂ）を含有することができる。
【００３６】
＜熱可塑性樹脂（Ｂ）＞
本発明のフィルムで使用される熱可塑性樹脂（Ｂ）は、ポリ乳酸系樹脂（Ａ）に非相溶な熱可塑性樹脂であれば特に限定されるものではなく、例えば、ポリスチレン系樹脂、ポリオレフィン系樹脂、ポリカーボネート系樹脂などが挙げられる。ただし、周波数１０Ｈｚ、歪み０．１％で測定したときの８０℃における貯蔵弾性率が１０ＭＰａ以上である必要性がある。１０ＭＰａ以上であれば延伸工程において、マトリックスとなっているポリ乳酸系樹脂との弾性率差によりフィルムに空孔を形成することができる。また、中でもポリオレフィン系樹脂が最も好ましく、この場合、同様の条件における貯蔵弾性率が２，０００ＭＰａ以下であるとき、所望の結晶性が得られる。
【００３７】
本明細書において、「非相溶」とは、前記ポリ乳酸系樹脂（Ａ）と熱可塑性樹脂（Ｂ）との混合樹脂組成物を電子顕微鏡等の光学装置を用いて観察したときに、ポリ乳酸系樹脂（Ａ）中において熱可塑性樹脂（Ｂ）が円相当径で平均０．１μｍ以上のドメインを形成している状態をいう。
【００３８】
ポリスチレン系樹脂としては、スチレン系モノマーの重合体、スチレン系モノマーとそれらと共重合可能な他のモノマーとの共重合体を挙げることができる。スチレン系モノマーとしては、例えば、スチレン、２−メチルスチレン、３−メチルスチレン、４−メチルスチレン、４−エチルスチレン、４−ｔ−ブチルスチレン、２，４−ジメチルスチレン等のアルキル置換スチレン、α−メチルスチレン、α−メチル−４−メチルスチレン等のα−アルキル置換スチレン、２−クロロスチレン、４−クロロスチレン等のハロゲン化スチレン等から選ばれる１種以上が挙げられる。
【００３９】
スチレン系モノマーと共重合可能な他のモノマーとしては、アクリル酸又はメタクリル酸、アクリル酸メチル又はメタクリル酸メチル、アクリル酸エチル又はメタクリル酸エチル、アクリル酸ブチル又はメタクリル酸ブチル、アクリル酸２−エチルヘキシル又はメタクリル酸２−エチルヘキシル等のアクリル酸（Ｃ１〜Ｃ８）エステル又はメタクリル酸（Ｃ１〜Ｃ８）エステル、アクリロニトリル、無水マレイン酸、マレイミド、Ｎ−メチルマレイミド、Ｎ−エチルマレイミドのようなＮ−置換マレイミド等のマレイン酸及びその誘導体等から選ばれる一種以上が挙げられる。中でもアクリル酸ブチルを用いることが好ましい。
【００４０】
上記ポリスチレン系樹脂は単独で用いてもよいし、二種以上を組み合わせて用いてもよい。
【００４１】
上記ポリスチレン系樹脂の分子量は、質量平均分子量（Ｍｗ）で１００，０００以上、好ましくは１５０，０００以上とすることができる。また、前記質量平均分子量（Ｍｗ）の上限値は、５００，０００、好ましくは４００，０００、さらに好ましくは３００，０００とすることができる。ポリスチレン系樹脂の分子量が１００，０００以上であれば、フィルムの劣化が生じるような欠点もなく好ましい。さらに、ポリスチレン系樹脂の分子量が５００，０００以下であれば、流動特性を調整する必要なく、押出性が低下するなどの欠点もないため好ましい。
【００４２】
ポリカーボネート系樹脂は、芳香族ポリカーボネート系樹脂であることが好ましい。芳香族ポリカーボネート系樹脂は、ホモポリマー及びコポリマーのいずれであってもよい。また、芳香族ポリカーボネート系樹脂は、分岐構造であっても、直鎖構造であってもよいし、さらに、分岐構造と直鎖構造の混合物であってもよい。
【００４３】
上記芳香族ポリカーボネート系樹脂は、ホスゲン法やエステル交換法、ピリジン法など公知のいずれかの方法を用いて製造することができる。以下に、一例として、エステル交換法による芳香族ポリカーボネート系樹脂の製造方法を説明する。
【００４４】
エステル交換法は、２価フェノールと炭酸ジエステルとを塩基性触媒、さらにはこの塩基性触媒を中和する酸性物質を添加して、溶融エステル交換縮重合を行う製造方法である。２価フェノールの代表例としては、ビスフェノール類が挙げられ、特に２，２−ビス（４−ヒドロキシフェニル）プロパン、すなわちビスフェノールＡが好ましく用いられる。また、ビスフェノールＡの一部又は全部を他の２価フェノールで置き換えてもよい。他の２価フェノールとしては、ハイドロキノン、４，４−ジヒドロキシジフェニル、ビス（４−ヒドロキシフェニル）メタンや１，１−ビス（４−ヒドロキシフェニル）エタンなどのビス（４−ヒドロキシフェニル）アルカン、１，１−ビス（４−ヒドロキシフェニル）シクロヘキサンなどのビス（４−ヒドロキシフェニル）シクロアルカン、ビス（４−ヒドロキシフェニル）スルフィド、ビス（４−ヒドロキシフェニル）スルフォン、ビス（４−ヒドロキシフェニル）スルフォキシド、ビス（４−ヒドロキシフェニル）エーテルのような化合物、２，２−ビス（３−メチル−４−ヒドロキシフェニル）プロパン、２，２−ビス（３，５−ジメチル−４−ヒドロキシフェニル）プロパンのようなアルキル化ビスフェノール類、２，２−ビス（３，５−ジブロモ−４−ヒドロキシフェニル）プロパン、２，２−ビス（３，５−ジクロロ−４−ヒドロキシフェニル）プロパンのようなハロゲン化ビスフェノール類を挙げることができる。
【００４５】
炭酸ジエステルの代表例としては、ジフェニルカーボネート、ジトリールカーボネート、ビス（クロロフェニル）カーボネート、μ−クレジルカーボネート、ジナフチルカーボネート、ビス（ビフェニル）カーボネート、ジエチルカーボネート、ジメチルカーボネート、ジブチルカーボネート、ジシクロヘキシルカーボネートなどが挙げられる。これらのうち、特にジフェニルカーボネートが好ましく用いられる。
【００４６】
上記芳香族ポリカーボネート系樹脂は、力学特性と成形加工性のバランスを考慮すると、質量（重量）平均分子量が、通常、１０，０００以上、好ましくは２０，０００以上であり、また、１００，０００以下、好ましくは５０，０００以下のものが用いられる。質量（重量）平均分子量が１０，０００以上であれば、得られる芳香族ポリカーボネート系樹脂の力学強度が低下することがなく、また、上限が１００，０００であれば、適度な溶融粘度が得られるため、成形加工性も維持でき、また、比較的短時間で重合できるため、生産サイクルやコストの点からも好ましい。なお、本発明のフィルムでは、芳香族ポリカーボネート系樹脂を一種のみを単独で、又は二種以上を混合して使用してもよい。
【００４７】
ポリオレフィン樹脂としては、高密度ポリエチレン、中密度ポリエチレン、低密度ポリエチレン、直鎖状低密度ポリエチレン等のポリエチレン系樹脂、高結晶性ホモポリプロピレン、ランダムポリプロピレン等のポリプロピレン系樹脂、ポリメチルテルペン、又はこれらの混合樹脂等が挙げられる。中でも高結晶性ホモポリプロピレンはポリ乳酸系樹脂（Ａ）と混合した際に最も効率的に空孔を形成する。
【００４８】
また、上記熱可塑性樹脂は、ＪＩＳ  Ｋ７２１１に基づいて測定されるメルトフローレート（以下、「ＭＦＲ」と略記する。）が、０．５ｇ／１０分以上であることが好ましく、１．０ｇ／１０分以上であることがより好ましい。またＭＦＲは、５０ｇ／１０分以下であることが好ましく、３５ｇ／１０分以下であることがより好ましく、２０ｇ／１０分以下であることがさらに好ましい。熱可塑性樹脂のＭＦＲが１．０ｇ／１０分以上であれば分散ドメインのサイズが大きくなりすぎたり、分散状態が悪く空孔が均一に発生しにくくなったりするなどの不具合を生じることなく、好適である。一方、熱可塑性樹脂のＭＦＲが５０ｇ／１０分以下であれば、分散ドメインのサイズが小さくなり不具合を生じることなく好適である。
【００４９】
熱可塑性樹脂（Ｂ）としてポリオレフィン系樹脂を使用した場合、ポリオレフィン系樹脂はポリ乳酸系樹脂（Ａ）より比重が小さいため、熱可塑性樹脂（Ｂ）を含むフィルムの比重をポリ乳酸系樹脂（Ａ）単独からなるフィルムの場合より比重を小さくすることができる。従って、熱可塑性樹脂（Ｂ）はポリオレフィン樹脂であることが好ましい。
【００５０】
上記ポリオレフィン系樹脂の市販品としては、より具体的には、ポリエチレン系樹脂として商品名「ノバテックＨＤ、ＬＤ、ＬＬ」、「カーネル」、「タフマーＡ，Ｐ」（日本ポリエチレン（株））、「サンテックＨＤ，ＬＤ」（旭化成ライフ＆リビング（株）製）、「ＨＩＺＥＸ」、「ＵＬＴＺＥＸ」、「ＥＶＯＬＵＥ」（三井化学（株）製）、「モアテック」（出光興産（株）製）、「ＵＢＥポリエチレン」、「ＵＭＥＲＩＴ」（宇部興産（株）製）、「ＮＵＣポリエチレン」、「ナックフレックス」（日本ユニカー（株）製）、「Ｅｎｇａｇｅ」（ダウケミカル社製）などが挙げられる。またポリプロピレン系樹脂の市販品としては、商品名「ノバテックＰＰ」、「ＷＩＮＴＥＣ」「タフマーＸＲ」（日本ポリプロ社製）、「三井ポリプロ」（三井化学（株）製）、「住友ノーブレン」、「タフセレン」、「エクセレンＥＰＸ」（住友化学（株）製）、「ＩＤＥＭＩＴＳＵ ＰＰ」、「ＩＤＥＭＩＴＳＵ ＴＰＯ」（出光興産（株）製）、「Ａｄｆｌｅｘ」、「Ａｄｓｙｌ」（サンアロマー（株）製）などが挙げられる。また、ポリメチルペンテン系樹脂の市販品としては、「ＴＰＸ」（三井化学（株）製）が挙げられる。これらは、各々単独に、又は２種以上を混合して使用することができる。
【００５１】
熱可塑性樹脂（Ｂ）はポリ乳酸系樹脂（Ａ）に非相溶であるため、ポリ乳酸系樹脂（Ａ）が熱可塑性樹脂（Ｂ）より多く含まれる場合、ポリ乳酸系樹脂（Ａ）が海部分、すなわちマトリックスを形成し、熱可塑性樹脂（Ｂ）が島部分、すなわち分散ドメインを形成する。詳細については後述する。
【００５２】
本発明のフィルムにおいて、ポリ乳酸系樹脂（Ａ）とポリ乳酸系樹脂（Ａ）に非相溶な熱可塑性樹脂（Ｂ）との質量比は、ポリ乳酸系樹脂（Ａ）中に所望の熱可塑性樹脂（Ｂ）の分散ドメインが得られるよう適宜調整できる。好ましくはポリ乳酸系樹脂（Ａ）と熱可塑性樹脂（Ｂ）との質量比は、９９／１〜５０／５０の範囲で調整され、９８／２〜６０／４０の範囲がより好ましく、９７／３〜７０／３０の範囲であることがさらに好ましい。
【００５３】
本発明のフィルムにおいて、上記樹脂組成物中に、ポリ乳酸系樹脂（Ａ）が熱可塑性樹脂（Ｂ）より多く含まれている場合、ポリ乳酸系樹脂（Ａ）中に熱可塑性樹脂（Ｂ）が分散ドメインを形成し、フィルム全体として海島構造を形成する。この樹脂組成物をシート状に形成し、さらに少なくとも一方向に延伸した場合、延伸温度におけるポリ乳酸系樹脂（Ａ）のＥ´と熱可塑性樹脂（Ｂ）のＥ´との差により、マトリックスであるポリ乳酸系樹脂（Ａ）と分散ドメインである熱可塑性樹脂（Ｂ）との界面において剥離が生じ、空孔を形成させることができる。ここに「Ｅ´」とは、周波数１０Ｈｚ、歪み０．１％で測定したときの８０℃における貯蔵弾性率をさす。
【００５４】
またその際、ポリ乳酸系樹脂（Ａ）に非相溶な熱可塑性樹脂（Ｂ）の含有率が１質量％未満では前記のような十分な空孔形成、つまりは遮光性や耐破断性向上の機能が不十分となってしまう。また５０質量％より多い場合には先述したような海島構造が取れなくなり、その結果、空孔形成が不十分となり、かつ剛性や厚み方向の強度も不十分となってしまう。
【００５５】
＜充填剤（Ｃ）＞
本発明のフィルムは、ポリ乳酸系樹脂（Ａ）に非相溶な熱可塑性樹脂（Ｂ）を含む場合、空孔を含有させることができ、それによって光線透過率を抑えること（すなわち遮光性を付与すること）は可能であるが、内部に充填剤（Ｃ）を含有させることにより、さらにその光線透過率を抑えることが可能となる。
【００５６】
充填剤（Ｃ）は、フィルムに遮光性を付与できるものであれば無機充填剤及び有機充填剤のいずれであってもよい。無機充填剤としては、炭酸カルシウム、タルク、クレー、カオリン、シリカ、珪藻土、炭酸マグネシウム、炭酸バリウム、硫酸マグネシウム、硫酸バリウム、硫酸カルシウム、水酸化アルミニウム、酸化亜鉛、水酸化マグネシウム、酸化カルシウム、酸化マグネシウム、酸化チタン、アルミナ、マイカ、アスベスト粉、シラスバルーン、ゼオライト、珪酸白土などが挙げられ、特に炭酸カルシウム、タルク、クレー、シリカ、珪藻土、硫酸バリウムなどが好適である。有機充填剤としては、木粉、パルプ粉などのセルロース系粉末が挙げられる。これらは単独でも、２種以上の混合物であってもよい。
【００５７】
上記充填剤（Ｃ）は、フィルムを構成するベース樹脂としてのポリ乳酸系樹脂（Ａ）との屈折率差が大きいもの、すなわち無機系充填剤であって屈折率が大きいものを用いることが好ましい。具体的には、屈折率が１．６以上である炭酸カルシウム、硫酸バリウム、酸化チタン又は酸化亜鉛を用いることが好ましく、これらの中でも酸化チタンを用いることがより好ましい。酸化チタンを用いることにより、内容物を劣化させる２３０〜３８０ｎｍの紫外線領域の波長を良好に吸収するため、より少ない充填量でフィルムの遮光性を付与することができ、また薄肉でもその効果を得ることができる。
【００５８】
本発明のフィルムで用いられる酸化チタンとしては、例えば、アナタース型酸化チタン及びルチル型酸化チタンのような結晶形の酸化チタンが挙げられる。ベース樹脂との屈折率差を大きくするという観点からは、屈折率が２．７以上の酸化チタンであることが好ましく、例えば、ルチル型酸化チタンの結晶形のものを用いることが好ましい。
【００５９】
酸化チタンの中でも、高純度酸化チタンを用いることで外観の黄色味などを最小限に抑えることも可能となる。高純度酸化チタンとは、可視光に対する光吸収能が小さい酸化チタンであり、例えばバナジウム、鉄、ニオブ、銅、マンガン等の着色元素の含有量が少ないものをいう。本発明では、バナジウムの含有量が５ｐｐｍ以下、好ましくは３ｐｐｍ以下、さらに好ましくは２ｐｐｍ以下の酸化チタンを「高純度酸化チタン」と称する。高純度酸化チタンは、光吸収能を小さくするという観点からは、酸化チタンに含まれる、その他の着色元素である鉄、ニオブ、銅、マンガン等も少なくすることが好ましい。
【００６０】
本発明のフィルムでは、酸化チタンと他の充填剤とを併用することもできる。また、充填剤（Ｃ）の樹脂（すなわち、ポリ乳酸系樹脂（Ａ）、熱可塑性樹脂（Ｂ））への分散性を向上させるために、充填剤（Ｃ）の表面に、シリコーン系化合物、多価アルコール系化合物、アミン系化合物、脂肪酸、脂肪酸エステル等で表面処理を施したものを使用してもよい。
【００６１】
上記表面処理剤としては、例えば、アルミナ、シリカ、ジルコニア等からなる群から選ばれる少なくとも１種の無機化合物、シロキサン化合物、シランカップリング剤、ポリオール及びポリエチレングリコールからなる群から選ばれた少なくとも１種の有機化合物等を用いることができる。また、これらの無機化合物と有機化合物とを組み合わせて用いてもよい。
【００６２】
本発明に用いられる充填剤（Ｃ）の大きさは、酸化チタンを用いる場合、粒径が円相当径で０．１μｍ以上、好ましくは０．２μｍ以上であり、１μｍ以下、好ましくは０．５μｍ以下であることが望ましい。酸化チタンの粒径が円相当径で０．１μｍ以上あれば、ポリ乳酸系樹脂（Ａ）又はポリ乳酸系樹脂（Ａ）と熱可塑性樹脂（Ｂ）の混合樹脂への分散性が良好であり、均質なフィルムを得ることができる。また、酸化チタンの粒径が円相当径で１μｍ以下であれば、ポリ乳酸系樹脂（Ａ）又はポリ乳酸系樹脂（Ａ）と熱可塑性樹脂（Ｂ）の混合樹脂と酸化チタンとの界面が緻密に形成されるので、より遮光性を向上させることができる。
【００６３】
本発明のフィルムに含まれる充填剤（Ｃ）の含有量は、フィルムの遮光性、機械的物性、生産性等を考慮すると、ポリ乳酸系樹脂（Ａ）と熱可塑性樹脂（Ｂ）との混合樹脂中１００質量部に対して、５質量部以上、好ましくは１０質量部以上であり、４０質量部以下、好ましくは３０質量部以下であることが必要である。本発明のフィルムは空孔を有する場合、充填剤（Ｃ）は遮光機能の補助的な役目を担うことより、その含有量が５質量部以上であれば、十分に遮光フィルムとして機能することが可能となる。また、充填剤（Ｃ）の含有量を４０質量部以下にすることによって、熱収縮フィルムとして必要な機能、耐破断性、収縮特性を確保することができる。
【００６４】
＜軟質成分（Ｄ）＞
本発明フィルムはさらに耐破断性を向上させる目的にて軟質成分（Ｄ）を添加することが好ましい。このような軟質成分（Ｄ）としては、ポリ乳酸系樹脂（Ａ）以外の脂肪族ポリエステル、芳香族脂肪族ポリエステル、ジオールとジカルボン酸と乳酸系樹脂との共重合体、コアシェル構造型ゴム、エチレン−酢酸ビニル共重合体（ＥＶＡ）、エチレン−アクリル酸エチル共重合体（ＥＥＡ）、エチレン−（メタ）アクリル酸共重合体（ＥＡＡ、ＥＭＡ）、エチレン−（メタ）アクリル酸メチル共重合体（ＥＡＭＡ、ＥＭＭＡ）、スチレン−イソブチレン共重合体（ＳＩＳ）、スチレン−ブタジエン共重合体（ＳＢＳ）、スチレン−エチレン−ブタジエン共重合体（ＳＥＢＳ）、酸変性ＳＥＢＳ等のスチレン系エラストマー等が好適に用いられ、その中でも、ポリ乳酸系樹脂（Ａ）以外の脂肪族ポリエステル、芳香族脂肪族ポリエステル、ジオールとジカルボン酸と乳酸系樹脂との共重合体、コアシェル構造型ゴム（ＭＢＳ系、シリコン−アクリル系）、及びエチレン−酢酸ビニル共重合体（ＥＶＡ）等がさらに好適に用いられる。
【００６５】
前記軟質成分（Ｄ）の含有量は、ポリ乳酸系樹脂（Ａ）と熱可塑性樹脂（Ｂ）との混合樹脂１００質量部に対して、１０質量部以上、好ましくは２０質量部以上であり、かつ７０質量部以下、好ましくは５０質量部以下、さらに好ましくは３０質量部以下であることが望ましい。軟質成分（Ｄ）の含有量が１０質量部以上であれば、軟質成分（Ｄ）の添加効果がある程度得られ、また３０質量部以下であれば収縮特性、剛性、空隙形成能に影響を与えることはない。
【００６６】
本発明のフィルムは、印刷性、溶剤シール性、耐融着性等、表面層としての要求される諸特性を損なわない範囲で、嵩比重の低減等を目的として、上記ポリ乳酸系樹脂（Ａ）、熱可塑性樹脂（Ｂ）以外の他の樹脂を含むことができる。このような樹脂としては、例えば、アクリル系樹脂、アミド系樹脂、脂肪族ポリエステル系樹脂、芳香族ポリエステル系樹脂、脂肪族芳香族ポリエステル系樹脂等が挙げられる。
【００６７】
また、本発明のフィルムは、必要に応じて、本発明の効果を損なわない範囲で可塑剤、熱安定剤、抗酸化剤、ＵＶ吸収剤、光安定剤、顔料、着色剤、滑剤、核剤、加水分解防止剤等の添加剤を添加してもよい。
【００６８】
＜フィルムの製造方法＞
本発明のフィルムは、上記混合樹脂を用いて、公知の方法によって製造することができる。フィルムの形態としては平面状、チューブ状の何れであってもよいが、生産性（原反フィルムの幅方向に製品として数丁取りが可能）という点から平面状が好ましい。
【００６９】
平面状の積層フィルムの製造法としては、例えば、複数の押出機を用いて樹脂を溶融し、マルチマニフォールド式のＴダイ、もしくはフィードブロックを用いてＴダイから共押出した後、チルドロールで冷却固化し、縦方向にロール延伸をし、横方向にテンター延伸をし、アニールし、冷却する方法が挙げられる。また、各層の単層フィルムを別個に得た後、熱ラミネーションにより積層する、接着剤等で接合するなど、公知の方法を採用できる。印刷が施される場合にはコロナ放電処理をして、巻取機にて巻き取ることによりフィルムを得ることができる。また、チューブラー法により製造したフィルムを切り開いて平面状とする方法も挙げられる。
【００７０】
上記延伸における延伸倍率は、オーバーラップ用等、二方向に収縮させる用途では、縦方向が２倍以上１０倍以下、横方向が２倍以上１０倍以下、好ましくは縦方向が３倍以上６倍以下、横方向が３倍以上６倍以下程度である。一方、熱収縮性ラベル用等、主として一方向に収縮させる用途では、主収縮方向に相当する方向が２倍以上１０倍以下、好ましくは３倍以上７倍以下、より好ましくは３倍以上５倍以下であり、それと直交する方向が１倍以上２倍以下（１倍とは延伸していな場合を指す。）、好ましくは１．０１倍以上１．５倍以下の、実質的には一軸延伸の範疇にある倍率比を選定することが望ましい。上記範囲内の延伸倍率で延伸した二軸延伸フィルムは、主収縮方向と直交する方向の熱収縮率が大きくなりすぎることはなく、例えば、収縮ラベルとして用いる場合、容器に装着するとき容器の高さ方向にもフィルムが熱収縮する、いわゆる縦引け現象を抑えることができるため好ましい。
【００７１】
延伸温度は、用いる樹脂のガラス転移温度や熱収縮性フィルムに要求される特性によって変える必要があるが、概ね６０℃以上、好ましくは７０℃以上であり、上限が１００℃以下、好ましくは９０℃以下の範囲で制御される。
【００７２】
延伸温度が６０℃以上であれば、延伸過程において原料の弾性率が高くなりすぎるのを抑えられるため、良好な延伸性が得られ、フィルム破断や厚みムラを抑えられる。一方、延伸温度が９０℃以下であれば、所望の収縮特性を発現でき、また熱可塑性樹脂（Ｂ）の延伸性が高くなることを抑える、つまりポリ乳酸系樹脂（Ａ）と熱可塑性樹脂（Ｂ）とのＥ´差を確保できることで界面での剥離を促進し、十分な空孔が得られる。
【００７３】
次いで、延伸したフィルムは、必要に応じて、自然収縮率の低減や熱収縮特性の改良等を目的として、５０℃以上１００℃以下程度の温度で熱処理や弛緩処理を行った後、分子配向が緩和しない時間内に速やかに冷却され、熱収縮性フィルムとなる。
【００７４】
また、本発明のフィルムは、必要に応じてコロナ処理、印刷、コーティング、蒸着等の表面処理や表面加工、さらには、各種溶剤やヒートシールによる製袋加工やミシン目加工などを施すことができる。
【００７５】
＜フィルム構成＞
本発明のフィルムの層構成は、単層であっても構わないし、また、フィルム表面に滑り性、耐熱性、耐溶剤性、易接着性等の表面機能特性を付与する目的で、積層構成としてもよい。すなわち、主成分としてポリ乳酸系樹脂（Ａ）を含有する層を少なくとも１層有する積層体であってもよい。例えばポリ乳酸系樹脂（Ａ）を主成分として含有する層（Ｉ）に、樹脂組成又は添加剤の異なる層（II）や（III）を積層した場合には、
（I）／（II）
（II）／（Ｉ）／（II）
（II）／（Ｉ）／（III）
（II）／（Ｉ）／（III）／（II）
などの層構成例が挙げられる。また、各層の積層比は用途、目的に応じて適時調整することができる。
【００７６】
本発明のフィルムにおいて、好適な層構成は層（II）がポリ乳酸系樹脂を主成分とする層の場合である。特に（II）層を構成するポリ乳酸系樹脂のＤ／Ｌ比は、層（Ｉ）を構成するＤ／Ｌ比と異なることが好ましい。（Ｉ）層と（II）層において、Ｄ／Ｌ比を変化させ結晶性を異なるように調整することにより、より良好な収縮仕上がり性を実現させることができる。
【００７７】
また、本発明のフィルムは、空孔を含有する場合、この層のほかに、空孔のない、又は空孔含有量を低く抑えた（II）層を配設することにより、印刷性、溶剤シール性などを向上できる。また、（Ｉ）層及び（II）層において、使用するポリ乳酸系樹脂の共重合体比率（Ｄ／Ｌ比）を変更することにより、空隙形成・収縮特性を好ましい範囲に調整できる。
本発明のフィルムの総厚みは、単層であっても積層であっても、特に限定されるものではないが、収縮加工性、原料コスト等の観点からは薄い方が好ましい。具体的には、延伸後のフィルムの総厚みが１５０μｍ以下であることが好ましく、より好ましくは１００μｍ以下、さらに好ましくは８０μｍ以下である。また、フィルムの総厚みの下限は特に限定されないが、フィルムのハンドリング性を考慮すると、２０μｍ以上であることが好ましい。
【００７８】
前記延伸工程での延伸方向は、目的用途によって適宜選択することができるが、本発明のフィルムは後述するとおりＭＤ方向に（Ｂ）成分の分散ドメインが伸長した構造をとるため、伸長方向と垂直方向、すなわちＴＤ方向に延伸することにより容易に空孔を形成することができ好適である。
【００７９】
また、一軸延伸の場合、必要に応じてフィルムの主収縮方向と直交する方向に１．０１倍から１．８倍程度の弱延伸を付与すると、得られる熱収縮性空孔含有フィルムの機械的物性が改良されるのでより好ましい。なお、本明細書において「主収縮方向」とは、縦方向と横方向のうち延伸の大きい方向を意味し、例えば、ボトルに装着する場合にはその外周方向に相当する方向である。また、「主収縮方向と直交する方向」とは、延伸の大きい方向と直交する方向をいう。
【００８０】
＜熱可塑性樹脂（Ｂ）からなる分散ドメインのアスペクト比＞
ところで、前記のフィルム製造方法で使用される冷却ロールは、前記押出機の下方に存在するため、前記押出機から押し出されたフィルムが冷却ロールに到達するまでに、自重により、多少延伸された状態になる。このとき、フィルムは前記押出機から押し出された段階であるため高温状態にあり、フィルムが熱可塑性樹脂（Ｂ）を含有する場合、ポリ乳酸系樹脂（Ａ）からなるマトリックスだけでなく、熱可塑性樹脂（Ｂ）からなる分散ドメインも主収縮方向と直交する方向（流れ方向）に延ばされる。このため、特に熱可塑性樹脂（Ｂ）からなる分散ドメインは、流れ方向（フィルム主収縮方向と直交する方向）に伸長された状態となる。このときの熱可塑性樹脂（Ｂ）からなる分散ドメインのアスペクト比を調整することによってフィルムの耐破断性を向上させることも可能となる。分散ドメインのアスペクト比は、１より大きく、好ましくは３以上、さらに好ましくは５以上であり、かつ５０以下、好ましくは４０以下、さらに好ましくは３５以下となるように調整されることが望ましい。前記分散ドメインのアスペクト比が１より大きければ流れ方向と直交する方向に延伸したときに空孔を生じさせ易く、また前記アスペクト比が５０以下であれば、分散ドメインが細かくなりすぎて延伸しても空孔を生じさせ難いという不具合をおこし難く好ましい。
【００８１】
＜光線透過率＞
本発明のフィルムは、ポリ乳酸系樹脂（Ａ）と熱可塑性樹脂（Ｂ）や充填剤（Ｃ）との界面や空孔との界面で光線が屈折・反射すること、及び混合樹脂や充填剤に光線が一部吸収されることによって不透明白色の光線遮断性（遮光性）を有している。内容物を劣化、変質させる恐れのある２３０ｎｍ以上３８０ｎｍ未満の紫外領域、及び内容物の隠蔽性に関わる３８０ｎｍ以上８００ｎｍ以下の可視領域をあわせた２３０ｎｍ以上８００ｎｍ以下（紫外可視領域）での、ＪＩＳ Ｋ７０１５に基づいて測定された光線透過率がいずれの波長においても４０％以下であることが必須であり、３０％以下であることが好ましく、２５％以下であることがより好ましい。光線透過率が４０％以下であれば遮光性は十分であり、内容物保護、隠蔽性に欠けるという不具合を発現しづらく、好適である。
【００８２】
また、特に内容物保護という目的からは、内容物を劣化、変質させる２３０ｎｍ以上、３８０ｎｍ未満の紫外領域ではその波長範囲の平均が２０％以下であることが必須であり、１０％以下であることが好ましく、５％以下であることがより好ましい。
【００８３】
本発明のフィルムにおいて、波長２３０ｎｍ以上８００ｎｍ以下の光線透過率を上記範囲に調整するためには、フィルムを構成する樹脂組成物を本発明で記載するような樹脂の組成及び含有量に調整するとともに、延伸温度を低めに設定したり、延伸倍率を大きくしたりすることができる。例えば、光線透過率をより低下させたい場合には、熱可塑性樹脂（Ｂ）の含有量を上げる、充填剤（Ｃ）の含有量を上げる、延伸倍率を高くする、延伸温度を低くする等の方法がある。さらに、２３０ｎｍ以上３８０ｎｍ未満の紫外領域の光線透過率を上記範囲に調整するには、充填剤として酸化チタンを用いることが好ましい。充填剤として酸化チタンを用いることにより、２３０ｎｍ以上３８０ｎｍ未満の紫外領域の光線透過率を２％以下とすることができる。
【００８４】
＜熱収縮率＞
本発明のフィルムの、８０℃温水中で１０秒間浸漬したときの主収縮方向の熱収縮率が、２０％以上、好ましくは３０％以上、さらに好ましくは４０％以上であり、かつ８０％以下、好ましくは７０％以下であることが必要である。これは、例えばペットボトルの収縮ラベル用途に適用される熱収縮性フィルムでは、その形状によって様々であるが、一般に２０％乃至７０％程度の熱収縮率が要求されるため、そのような用途において好適に対応し得るようにするためである。
【００８５】
また、現在ペットボトルのラベル装着用途に工業的に最も多く用いられている収縮加工機としては、収縮加工を行う加熱媒体として水蒸気を用いる蒸気シュリンカーと一般に呼ばれているものである。熱収縮性フィルムは被覆対象物への熱の影響などの点からできるだけ低い温度で十分熱収縮することが必要である。さらに、近年のラベリング工程の高速化に伴い、より低温で素早く収縮する要求が高くなってきた。このような工業生産性も考慮して、前記条件における熱収縮率が少なくとも２０％のフィルムであれば、収縮加工時間内に十分に被覆対象物に密着することができるため好ましい。
【００８６】
また、本発明にかかる熱収縮性空孔含有フィルムが熱収縮性ラベルとして用いられる場合、主収縮方向と直交する方向の熱収縮率は、８０℃の温水中で１０秒間浸漬したときは１０％以下であることが好ましく、７％以下であることがより好ましく、５％以下であることがさらに好ましい。主収縮方向と直交する方向の熱収縮率が１０％以下のフィルムであれば、収縮後の主収縮方向と直交する方向の寸法自体が短くなったり、収縮後の印刷柄や文字の歪み等が生じやすかったり、角型ボトルの場合においては縦ひけ等のトラブルが発生し難く、好ましい。
【００８７】
＜耐破断性＞
本発明のフィルムの耐破断性は引張破断伸度により評価され、０℃環境下の引張試験において、特にラベル用途ではフィルムの引き取り（流れ）方向（ＭＤ）で伸び率が１００％以上、好ましくは１５０％以上、さらに好ましくは２００％以上必要である。０℃環境下での引張破断伸度が１００％以上あれば印刷・製袋などの工程時にフィルムが破断するなどの不具合を生じにくくなり、好ましい。また、印刷・製袋などの工程のスピードアップにともなってフィルムに対してかかる張力が増加するような際にも、引張破断伸度が２００％以上あれば破断し難く、好ましい。上限については特に限定されないが、現在の工程スピードを考えた場合、５００％ほどあれば十分だと考えられ、伸びを付与しすぎようとするとその反面フィルムの剛性（引張弾性率）が低下してしまう傾向となる。
【００８８】
＜空隙率＞
本発明の熱収縮フィルムは、真比重と嵩比重との比重差より算出される空隙率が、５％以上２４％未満である。空隙率は、７％以上２０％以下であることが好ましく、１０％以上１８％以下であることがより好ましい。空隙率が５％以上であれば、空孔とポリ乳酸系樹脂（Ａ）や熱可塑性樹脂（Ｂ）、充填剤（Ｃ）との界面における光線の屈折・反射による遮光効果を得ることができ、充填剤（Ｃ）のみでは遮光しきれない高波長側、とくに酸化チタン添加系においては３８０ｎｍ以上の光線透過率を減少させることができる。そのため、遮光性フィルムとして機能させるにあたり好ましい。また、空隙率が２４％未満であれば、フィルムに含まれる空孔の影響により起こる凝集破壊を防ぎ、熱収縮性フィルムとして必要な最低限の強度を確保することができる。本発明におけるフィルムが積層体である場合には、空孔を含有する層における空隙率が前記条件を満たすことが好ましい。
【００８９】
本発明のフィルムにおいて、空隙率を上記範囲に調整するためには、ポリ乳酸系樹脂（Ａ）と熱可塑性樹脂（Ｂ）の延伸時における弾性率差を調整すると共に、熱可塑性樹脂（Ｂ）の含有量をそれに応じた値とする必要がある。また、空隙形成量は加える軟質成分（Ｄ）の有する性質やフィルムの延伸温度、延伸倍率、熱可塑性樹脂（Ｂ）のアスペクト比によっても調整することができる。例えば延伸温度７１℃、延伸倍率４倍、アスペクト比約１２である場合、熱可塑性樹脂（Ｂ）の、周波数１０Ｈｚ、温度８０℃の条件下において測定した貯蔵弾性率が１０ＭＰａ以上２５０ＭＰａ未満であるか、もしくは２５０ＭＰａ以上２０００ＭＰａ以下でありかつその樹脂組成物に含まれる軟質成分（Ｄ）が、フィルム延伸時のボイド形成を抑制する作用を有するとき、ポリ乳酸系樹脂（Ａ）と熱可塑性樹脂（Ｂ）との質量比は８０／２０〜５０／５０が好ましく、９０／１０〜５０／５０がより好ましく、９５／５〜５０／５０がさらに好ましい。また、貯蔵弾性率が２５０ＭＰａ以上２０００ＭＰａ以下のとき、ポリ乳酸系樹脂（Ａ）と熱可塑性樹脂（Ｂ）との質量比は９９／１〜８０／２０が好ましく、９９／１〜９０／１０がより好ましく、９９／１〜９５／５がさらに好ましい。
【００９０】
＜用途＞
本発明のフィルムは、熱可塑性樹脂（Ｂ）を含有する場合、空孔を有するため、ポリ乳酸系樹脂（Ａ）又は熱可塑性樹脂（Ｂ）と空気との界面で光線が屈折、反射し、さらに充填剤（Ｃ）を添加していることより、全体として不透明白色様の外観を呈することとなる。そのため、意匠性に優れているのみならず、遮光性が求められる用途などに特に好適である。さらに、空孔を有するため通常の熱可塑性樹脂よりも熱伝導効率が低下し、例えばホット飲料用ラベルなどの断熱性・保温性を求められる用途に特に好適である。さらに、空孔を有するためクッション性にも優れ、壊れやすいものや割れやすいものなどの保護用途にも適している。
【００９１】
＜成形品、熱収縮性ラベル及び容器＞
本発明のフィルムは、フィルムの印刷適性、遮光性、高剛性、耐破断性、強度、収縮仕上り性等に優れているため、その用途が特に制限されるものではなく、必要に応じて、印刷層、蒸着層その他機能層を形成することにより、ボトル（ブローボトル）、トレー、弁当箱、総菜容器、乳製品容器等の様々な成形品として用いることができる。
【００９２】
特に本発明のフィルムを食品容器（例えば清涼飲料水用、又は食品用のＰＥＴボトル、ガラス瓶、好ましくはＰＥＴボトル）用熱収縮性ラベルとして用いる場合、複雑な形状（例えば、中心がくびれた円柱、角のある四角柱、五角柱、六角柱など）であっても該形状に密着可能であり、シワやアバタ等のない美麗なラベルが装着された容器が得られる。そして、得られる成形品は、容器等として使用できる。本発明の成形品及び容器は、通常の成形法を用いることにより作製できる。
【００９３】
本発明のフィルムは、優れた低温収縮性、収縮仕上がり性を有するため、高温に加熱すると変形を生じるようなプラスチック成形品の熱収縮性ラベル素材のほか、熱膨張率や吸水性等が本発明のフィルムとは極めて異なる材質、例えば金属、磁器、ガラス、紙、ポリエチレン、ポリプロピレン、ポリブテン等のポリオレフィン系樹脂、ポリメタクリル酸エステル系樹脂、ポリカーボネート系樹脂、ポリエチレンテレフタレート、ポリブチレンテレフタレート等のポリエステル系樹脂、ポリアミド系樹脂から選ばれる少なくとも１種を構成素材として用いた包装体（容器）の熱収縮性ラベル素材として好適に利用できる。
【００９４】
本発明のフィルムが利用できるプラスチック包装体を構成する材質としては、前記の樹脂の他、ポリスチレン、ゴム変性耐衝撃性ポリスチレン（ＨＩＰＳ）、スチレン−ブチルアクリレート共重合体、スチレン−アクリロニトリル共重合体、スチレン−無水マレイン酸共重合体、アクリロニトリル−ブタジエン−スチレン共重合体（ＡＢＳ）、メタクリル酸エステル−ブタジエン−スチレン共重合体（ＭＢＳ）、ポリ塩化ビニル系樹脂、フェノール樹脂、ユリア樹脂、メラミン樹脂、エポキシ樹脂、不飽和ポリエステル樹脂、シリコーン樹脂等を挙げることができる。これらのプラスチック包装体は２種以上の樹脂類の混合物でも、積層体であってもよい。
【実施例】
【００９５】
以下に本発明について実施例を用いて説明する。ここで、フィルムの引き取り（流れ）方向をＭＤ、それと直交方向をＴＤと記載する。
【００９６】
[原材料]
各実施例、比較例で使用した原材料は、下記の通りである。
【００９７】
（ポリ乳酸系樹脂（Ａ））
・三井化学株式会社：ポリ乳酸樹脂（商品名：ＬＡＣＥＡ  Ｈ−４４０、Ｌ体／Ｄ体量＝９５．８／４．２、以下、「ＰＬＡ１」と略する。）
・ネイチャーワークス社：ポリ乳酸樹脂（商品名：ＮａｔｕｒｅＷｏｒｋｓ４０６０、Ｌ体／Ｄ体量＝８９／１１、以下、「ＰＬＡ２」と略する。）
実施例、比較例共に  ＰＬＡ１／ＰＬＡ２＝４／１にて使用した（Ｄ体量５．５６％）。
【００９８】
（熱可塑性樹脂（Ｂ））
・日本ポリプロ株式会社：ポリプロピレン樹脂（商品名：ＦＹ６Ｈ、８０℃における弾性率：０．５７ＧＰａ、ＭＦＲ＝１．９ｇ／１０分、以下、「ＰＯ１」と略する。）
・日本ポリプロ株式会社：ポリプロピレン樹脂（商品名：ＦＹ４、８０℃における弾性率：０．４７ＧＰａ、ＭＦＲ＝５．０ｇ／１０分、以下、「ＰＯ２」と略する。）
【００９９】
（充填剤（Ｃ））
・デュポン社：酸化チタン（商品名：Ｒ１０４、以下、「ＦＬ１」と略する。）
【０１００】
（軟質成分（Ｄ））
・三菱レイヨン株式会社：シリコーンアクリル複合ゴム（商品名：メタブレンＳ２００１、コアシェル構造アクリル−シリコーン共重合体、以下、「Ｓ２００１」と略する。）
・株式会社カネカ：ＭＢＳゴム（商品名：カネエース  Ｂ−５６１、コアシェル構造ＭＢＳ、以下、「Ｂ−５６１」と略する。）
【０１０１】
[試料フィルムの作製]
単層フィルム（実施例１〜３、比較例１〜２）においては表１に示すポリ乳酸系樹脂（Ａ）、ポリオレフィン系樹脂（Ｂ）、充填剤（Ｃ）、軟質成分（Ｄ）、及びその他の添加物を混合して得られた混合樹脂を２軸押出機（三菱重工業（株）製）に投入し、設定温度２１０℃で溶融混合し、設定温度２２０℃の口金よりより押出した後、５０℃のキャストロールで引き取り、冷却固化させて未延伸フィルムを得た。積層フィルム（実施例４）においては、表１に示す中間層、表裏層原材料各々を２軸押出機（三菱重工業（株）製）を用いて、２１０℃、１００ｒｐｍにて混練し、ストランド形状に押出して水槽で急冷し、その後、切断してペレットを作製した。それらを別個の単軸押出機（三菱重工業（株）製）に投入し、２種３層ダイスより共押出した。その後、５０℃のキャストロールで引き取り、冷却固化させて未延伸フィルムを得た。次いで単層、積層両フィルムにおいて、得られた未延伸フィルムをフィルムテンター（三菱重工業（株）製）にて、予熱温度８０℃、延伸温度７１℃、熱処理温度７６〜８１℃で横軸方向に４．０倍に延伸して厚さ約５０μｍの熱収縮性空孔含有フィルム（実施例１〜４、比較例１〜２にかかるフィルム。以下においてこれらのフィルムを「試料フィルム」という。）を得た。
【０１０２】
［測定方法及び評価方法］
実験例及び比較例中の物性値及び評価は、以下の方法により測定し、評価を行った。
【０１０３】
＜光線透過率＞
得られた試料フィルムをＭＤ５０ｍｍ×ＴＤ５０ｍｍの大きさに切り出し、積分球が取り付けられた分光光度計（「Ｕ−４０００」、（株）日立製作所製）にて波長２２０ｎｍから８００ｎｍまで走査周期０．５ｎｍにて光線透過率を測定した。表１には波長が３１５ｎｍ、５５０ｎｍの光線透過率を表示した。
【０１０４】
＜耐破断性＞
フィルムの製造工程及び使用時の耐破断性を評価するため、下記測定を行った。すなわち、得られた試料フィルムをＭＤ１１０ｍｍ×ＴＤ１５ｍｍの大きさに切り出し、ＪＩＳ  Ｋ６７３２に準拠し、引張速度２００ｍｍ／分で、雰囲気温度２３℃及び引張速度１００ｍｍ／分で、雰囲気温度０℃における試料フィルムのＭＤでの引張伸度を測定し、１０回の測定値の平均値を表１に示した。
【０１０５】
＜熱収縮率＞
試料フィルムを、ＭＤ１００ｍｍ×ＴＤ１００ｍｍの大きさに切り出し、８０℃温水バスに１０秒間浸漬し、収縮量を測定した。熱収縮率は、収縮前の原寸に対する収縮量の比率のＭＤ／ＴＤのうち大きい値を％値で表示した。
【０１０６】
＜空隙率＞
試料フィルムについて、以下に記載する真比重Ｇｔと嵩比重Ｇｂとにより、次式（１）から空隙率Ｒｓを算出した。
Ｒｓ＝Ｇｔ−Ｇｂ                                                     （１）
真比重測定Ｇｔは、使用した樹脂の真比重をｄ１、ｄ２、…（ｇ／ｃｍ３）とし、それぞれの樹脂の質量部をｒ１、ｒ２、…とし、次式（２）の通り算出した。
真比重Ｇｔ＝（ｄ１×ｒ１＋ｄ２×ｒ２＋…）／（ｒ１＋ｒ２＋…）        （２）
また、嵩比重測定Ｇｂは、得られたフィルムをＭＤ１００ｍｍ×ＴＤ１００ｍｍの大きさに切り出して質量ｗ（ｇ）を量り、そのフィルムの厚みを５０点で測定し、その平均厚みｔ（μｍ）を得て、下記式（３）により算出した。
嵩比重Ｇｂ＝（ｗ／ｔ）×１００                                       （３）
【０１０７】
＜凝集破壊＞
温度２３℃、湿度３８〜４０％条件下において粘着テープを試料フィルム上へ気泡が入らないように貼り付け、その上から１０往復程度、フィルムを傷付けることのないよう加工を施した冶具を用いて擦った。その後粘着テープの端をつまみ、テープとフィルムとの間の角度約１７０度において素早く剥離した際の、試料フィルムの凝集破壊状況について観察した。その結果を凝集破壊が起こったものは「×」、起こらなかったものは「○」として評価した。以上の測定、評価により得られた試料フィルムの評価結果を表１に示す。
【０１０８】
【表１】
2008255134.tif 000002
【０１０９】
表１より実施例１〜４の本発明のフィルムは、高収縮特性、遮光機能、厚み方向の強度に優れているのに対し、比較例１、２のフィルムでは厚み方向の強度が不十分であり、凝集破壊が起こっていることが分かる。
【０１１０】
比較例１、２と実施例１について比較すると、ＰＯの含有率と空隙率が相関していることが分かるが、空隙率が２４％以上である比較例１、２と比べて空隙率が２４％未満である実施例１は凝集破壊が起こっていない。また、ＰＯを２０質量％含有していても、そのＰＯが８０℃における弾性率の低いＰＯである実施例２や、ボイドの形成を抑制する作用を有する（Ｄ）成分を含有する実施例３においては凝集破壊が起こっていないことが分かる。
【産業上の利用可能性】
【０１１１】
本発明のフィルムは、ポリ乳酸系樹脂を主成分とするフィルムであるため、環境負荷を低減させることができ、遮光性、高剛性、耐破断性、収縮特性、厚み方向の強度に優れたフィルムであるため、各種の収縮包装、収縮結束、収縮ラベル等の各種の用途に利用できる。